水添ポリイソブテンを、吸着剤が充填されたカラムに通液し、波長260nm~350nmの範囲における吸光度の最大値を006以下に低下させたことを特徴とする精製水添ポリイソブテン。水添ポリイソブテンが8~40個の炭素原子を有する請求項1に記載の精製水添ポリイソブテン請求項1~2に記載の精製水添ポリイソブテンを配合することを特徴とする化粧品、医薬部外品、医薬品。本発明が解決しようとする課題は、水添ポリイソブテン中に含まれる波長260nm~350nmに吸収を認める物質の吸光度の最大値を006以下に低下させることにより、ほぼ無臭で、かつ臭いの経時安定性に優れたいわゆる経時着臭のない、さらには皮膚に対する安全性を向上させた化粧品、医薬部外品、医薬品を提供することにある。本発明者は、鋭意研究した結果、水添ポリイソブテンをカラムクロマトグラフ法等の精製法を用いて精製を行う事により、ほぼ無臭で、経時安定性に優れたいわゆる経時着臭のない、さらには皮膚に対する安全性を向上させた化粧料組成を得られることを見出し、本発明を完成するに至った。本発明に関する精製ポリイソブテンは、水添ポリイソブテンをカラムクロマトグラフ法によって精製処理する事により得ることができる。精製処理に用いられる水添ポリイソブテンは一般に市販されている水添ポリイソブテンでよい。一般に市販されている水添ポリイソブテンとはイソブテンとn―ブテンを共重合した後、水素添加して得られる側鎖を有する炭化水素の混合物あるいは主としてイソパラフィンからなる炭化水素の混合物であることを指す。上記の水添ポリイソブテンをカラムクロマトグラフ法によって精製処理して、本発明に関する精製水添ポリイソブテンを得るには、まず、水添ポリイソブテンを吸着剤が充填されたカラムに通液して水添ポリイソブテン中に含まれる波長260nm~350nmに吸収を認める物質を吸着剤に保持させる。用いられる充填剤としては、シリカゲル、アルミナ、活性アルミナ、ケイ酸アルミニウム、ケイ酸マグネシウム、活性炭等の一種または二種以上を組み合わせて用いても構わないが、本発明者等が提案したカラムクロマトグラフ的手法特開昭62-205005は特に優れた、本発明に適した精製方法である。この方法によれば、経時安定性に優れたいわゆる経時着臭のない、皮膚に対する安全性を向上させた精製水添ポリイソブテンとすることが出来る。評価例1、試験例1の通り、実施例1~2で得られた精製水添ポリイソブテンは、比較例1~2で得られた精製水添ポリイソブテンおよび水添ポリイソブテンと比較して、経時着臭しない結果となった。また、評価例2の通り、実施例1~2は波長260nm~350nmの範囲におけるUVスペクトルの極大吸収が006以下であり、007以上の比較例1~2よりも低減していることから、臭い、経時安定性に優れ、さらには皮膚に対する安全性が期待できる。従って、化粧品、医薬部外品、医薬品の原料として好適に使用することができる。以下にこの発明の効果を明確にするために、実施例、比較例及び試験例を示す。しかし本発明はこの実施例によって限定される物ではない。また本発明に云う精製水添ポリイソブテンとは薬事法に云う化粧品、医薬部外品、医薬品のどれに属していても属していなくても人体の外用に使用する化粧、育毛を目的とする全てを含む。実施例1炭素原子数12~16個の水添ポリイソブテン200gを、吸着剤としてシリカゲル100gを充填したカラムに通液した後、更にn-ヘキサン250mlを通液する。これらの通過液からn-ヘキサンを蒸発留去して、精製水添ポリイソブテン188gを得た。この精製水添ポリイソブテンの波長260nm~350nmの範囲におけるUVスペクトルを測定したところ、吸光度の最大値は005であった。実施例2炭素原子数12~16個の水添ポリイソブテン200gを、吸着剤として活性炭25gを充填したカラムに通液した後、更にn-ヘキサン250mlを通液する。これらの通過液からn-ヘキサンを蒸発留去して、精製水添ポリイソブテン180gを得た。この精製水添ポリイソブテンの波長260nm~350nmの範囲におけるUVスペクトルを測定したところ、吸光度の最大値は006であった。比較例1炭素原子数12~16個の水添ポリイソブテン200gを、吸着剤としてシリカゲル50gを充填したカラムに通液した後、更にn-ヘキサン125mlを通液する。これらの通過液からn-ヘキサンを蒸発留去して、精製水添ポリイソブテン192gを得た。この精製水添ポリイソブテンの波長260nm~350nmの範囲におけるUVスペクトルを測定したところ、吸光度の最大値は007であった。比較例2一般市販されている炭素原子数12~16個の水添ポリイソブテンを用いた。このポリイソブテンの波長260nm~350nmの範囲におけるUVスペクトルを測定したところ、吸光度の最大値は008であった。評価例1経時着臭評価実施例1~2で得られた精製水添ポリイソブテン、比較例1~2で得られた精製水添ポリイソブテンおよび水添ポリイソブテンについて45°Cにおける経時着臭の評価を行った。評価例1の結果を表1に示す。以上の結果から、実施例1~2で得られた精製水添ポリイソブテンは、比較例1~2で得られた精製水添ポリイソブテンおよび水添ポリイソブテンと比較して、経時着臭のない優れた結果となった。評価例2UVスペクトルの測定実施例1~2で得られた精製水添ポリイソブテン、比較例1~2で得られた精製水添ポリイソブテンおよび水添ポリイソブテンについて、波長260nm~350nmの範囲におけるUVスペクトルを測定した。評価結果を図1に示す。以上の結果から、波長260nm~350nmの範囲におけるUVスペクトルの極大吸収は、実施例1~2で得られた精製水添ポリイソブテンは005および006であり、比較例1~2で得られた精製水添ポリイソブテンおよび水添ポリイソブテンは、007および008であった。実施例1~2は、比較例1~2よりも波長260nm~350nmの範囲におけるUVスペクトルの吸光度の最大値が低減され、改善された結果となった。